실시 예 2 - 3 에서 사용 한 부극 활물질 대신 에 구형 화 흑연 ( 미츠이 광산주 식회 사제 GDR ) 을 사용 하 여 부극 을 제작 하 였 다 . 구형 화 흑연 분말 95 질 량부 에 , 증 점제 로서 카르복시메틸 셀룰로오스 2 중량 부 와 결착 제 로서 스티렌 부타디엔 고무 3 질 량부 와 용제 로서 적량 의 물 을 첨가 하 여 혼합 한 후 균일 하 게 분산 , 혼합 하 여 부극 합제 슬러리 를 조제 하 였 다 . 이 부극 합제 슬러리 를 동박 제 의 부극 집 전체 위 에 도포 하 여 건조 시킨 후 , 가압 / 압축성 형 을 거쳐 소정 의 크기 로 재단 하 여 띠 형상 의 부극 을 제작 한 것 이외 에 는 실시 예 2 - 3 과 동일 하 게 조작 을 수행 함 으로써 라미 네이트 전지 를 제작 하 여 , 전지 평가 를 실시 하 였 다 ( 사용 한 비수 계 전해액 No . 6 - 4 ~ 6 ~ 8 , 6 - 14 ~ 6 - 18 , 6 - 24 ~ 6 - 28 은 표 22 에 기재 ) .